(57)【要約】  良好な保水性を確保しながら、高い通気性を維持することができる人工土壌粒子を提供する。  繊維（１）を集合してなる基部（１０）と、基部（１０）を被覆する吸湿性多孔質被覆層（２）と、を備えた人工土壌粒子（５０）であり、灌水から２４時間以内にｐＦ値が１．７に到達し、４８時間以上に亘ってｐＦ値が１．７〜２．７の範囲に存在する水分特性を有し、ｐＦ値１．５における気相率が３０％以上に設定され、吸湿性多孔質被覆層（２）の厚みａと基部（１０）の直径ｂとの比率ａ／ｂが、１／１２００〜１／２００に設定されている。
2015045753.tif 000002
【特許請求の範囲】
【請求項１】
繊維を集合してなる基部と、
前記基部を被覆する吸湿性多孔質被覆層と、
を備えた人工土壌粒子。
【請求項２】
灌水から２４時間以内にｐＦ値が１．７に到達する水分特性を有する請求項１に記載の人工土壌粒子。
【請求項３】
４８時間以上に亘ってｐＦ値が１．７〜２．７の範囲に存在する水分特性を有する請求項１又は２に記載の人工土壌粒子。
【請求項４】
ｐＦ値１．５における気相率が３０％以上に設定されている請求項１〜３の何れか一項に記載の人工土壌粒子。
【請求項５】
前記吸湿性多孔質被覆層の厚みａと前記基部の直径ｂとの比率ａ／ｂが、１／１２００〜１／２００に設定されている請求項１〜４の何れか一項に記載の人工土壌粒子。
【請求項６】
前記吸湿性多孔質被覆層の厚みａは、５〜１０μｍである請求項５に記載の人工土壌粒子。
【請求項７】
前記基部の直径ｂは、２〜６ｍｍである請求項５又は６に記載の人工土壌粒子。
【請求項８】
前記吸湿性多孔質被覆層は、珪藻土、パーライト、バーミキュライト、ゼオライト、ベントナイト、モンモリロナイト、バイデライト、サポナイト、ヘクトライト、スチブンサイト、マガディアイト、カネマイト、ノントロナイト、ソーコナイト、タルク、マイカ（雲母）、アイラアイト、マカタイト、及びケニヤアイトからなる群から選択される少なくとも一種の多孔質物質を含む請求項１〜７の何れか一項に記載の人工土壌粒子。
【請求項９】
請求項１〜８の何れか一項に記載の人工土壌粒子を使用した人工土壌培地。
【発明の詳細な説明】
【技術分野】
【０００１】
本発明は、人工土壌粒子、及び当該人工土壌粒子を用いた人工土壌培地に関する。
【背景技術】
【０００２】
近年、生育条件がコントロールされた環境下で野菜等の植物を栽培する植物工場が増加している。これまでの植物工場は、レタス等の葉物野菜の水耕栽培が中心であったが、最近では水耕栽培には向かない根菜類についても植物工場での栽培を試みる動きがある。人工土壌を用いて根菜類を植物工場で栽培するためには、土壌としての基本性能に優れ、品質が高く、且つ取り扱いが容易な人工土壌粒子を開発する必要がある。また、人工土壌には、植物に対する水遣りの回数を低減でき、水分量の管理が容易になる等、天然土壌では実現が困難な独自の機能が求められるようになっている。【０００３】
特許文献１には、無機物質材からなる粒体を、有機植物繊維等からなる有機物質材に絡ませるとともに、結合剤によって粒状に固結した人工団粒体が提案されている。この人工団粒体は、有機物質材として有機植物繊維等を用いることにより、保水性を向上させようとするものである。
【先行技術文献】
【特許文献】
【０００４】
【特許文献１】特開２００１−２０４２４５号公報
【発明の概要】
【発明が解決しようとする課題】
【０００５】
人工土壌の開発にあたっては、天然土壌と同等の植物育成力を達成しながら、保水性や通気性を適切に維持できる機能が求められる。特に、植物が利用可能な水（易効水）を確保しながら、人工土壌の通気性を適切に維持することは、植物に対する水遣り回数の低減や、植物の種類に応じた最適な栽培スケジュールを実現するために必要なことである。ここで、人工土壌の通気性は、その人工土壌を構成する人工土壌粒子の間に形成される隙間と関係し、隙間を最適な状態に維持することが、高い通気性を実現することにつながる。【０００６】
この点、特許文献１の人工団粒体は、無機物質材を有機植物繊維等に絡ませて結合剤によって粒状化したものであり、有機植物繊維が人工団粒体の表層部に存在している。有機植物繊維は親水性が強いことから、人工団粒体の表層部に水が吸着され易く、そのため、人工団粒体間に余分な水分が長期間保持されることになる。その結果、人工団粒体の通気性が低下する虞がある。【０００７】
本発明は、上記問題点に鑑みてなされたものであり、良好な保水性を維持しながら、高い通気性を維持することができる人工土壌粒子を提供することを目的とする。また、当該人工土壌粒子を使用した人工土壌培地を提供することを目的とする。
【課題を解決するための手段】
【０００８】
上記課題を解決するための本発明に係る人工土壌粒子の特徴構成は、
繊維を集合してなる基部と、
前記基部を被覆する吸湿性多孔質被覆層と、
を備えたことにある。【０００９】
本構成の人工土壌粒子によれば、基部の繊維間に空隙が形成され、当該空隙に水分を保持することができる。また、基部は吸湿性多孔質被覆層で被覆されていることから、人工土壌粒子の外部に存在する水分は吸湿性多孔質被覆層に吸収され、外部の水分環境を調節することができる。その結果、人工土壌粒子の集合体である人工土壌培地としての保水性及び通気性を確保することができ、栽培植物に対する水分環境を良好な状態に維持することができる。【００１０】
本発明に係る人工土壌粒子において、
灌水から２４時間以内にｐＦ値が１．７に到達する水分特性を有することが好ましい。【００１１】
本構成の人工土壌粒子によれば、灌水から２４時間以内にｐＦ値が１．７に到達する水分特性を有していることから、人工土壌粒子の外部に余分な水分が溜まり難い。その結果、人工土壌粒子の集合体である人工土壌培地としての良好な通気性を確保することができ、栽培植物に対する水分環境を最適な状態に維持することができる。【００１２】
本発明に係る人工土壌粒子において、
４８時間以上に亘ってｐＦ値が１．７〜２．７の範囲に存在する水分特性を有することが好ましい。【００１３】
本構成の人工土壌粒子によれば、４８時間以上に亘ってｐＦ値が１．７〜２．７の範囲に存在する水分特性を有することから、植物が利用可能な水分、いわゆる易効水を人工土壌粒子の内部に長時間保持することができる。従って、一回灌水を行うと、人工土壌粒子から栽培植物に長時間に亘って水分を供給し続けることができるようになり、その結果、植物に対する水遣り回数を低減することができる。【００１４】
本発明に係る人工土壌粒子において、
ｐＦ値１．５における気相率が３０％以上に設定されていることが好ましい。【００１５】
本構成の人工土壌粒子によれば、ｐＦ値１．５における気相率が３０％以上に設定されていることから、保水性及び通気性が高い次元でバランスされ、易効水を最適に確保することができる。その結果、植物に対する水遣り回数を低減したり、植物の種類に応じた最適な栽培スケジュールを実現することが可能となる。【００１６】
本発明に係る人工土壌粒子において、
前記吸湿性多孔質被覆層の厚みａと前記基部の直径ｂとの比率ａ／ｂが、１／１２００〜１／２００に設定されていることが好ましい。【００１７】
本構成の人工土壌粒子によれば、吸湿性多孔質被覆層の厚みａと基部の直径ｂとの比率ａ／ｂを１／１２００〜１／２００に設定することで、人工土壌粒子の水分の保持能力と、外部の水分環境を調節する機能とを高い次元でバランスすることができる。その結果、人工土壌粒子の集合体である人工土壌培地としての良好な保水性及び通気性を確保することができ、栽培植物に対して水分環境を最適な状態に維持することができる。【００１８】
本発明に係る人工土壌粒子において、
前記吸湿性多孔質被覆層の厚みａは、５〜１０μｍであることが好ましい。【００１９】
本構成の人工土壌粒子によれば、吸湿性多孔質被覆層の厚みａを５〜１０μｍとすることで、人工土壌粒子の外部に存在する余分な水分は吸湿性多孔質被覆層に速やかに吸収され、外部の水分環境の調節が容易なものとなる。従って、人工土壌粒子の外部に水が溜まることを抑制し、人工土壌粒子の集合体である人工土壌培地としても良好な通気性を確保することができる。【００２０】
本発明に係る人工土壌粒子において、
前記基部の直径ｂは、２〜６ｍｍであることが好ましい。【００２１】
本構成の人工土壌粒子によれば、基部の直径ｂを２〜６ｍｍとすることで、基部の容量を十分に確保しつつ、特に根菜類の栽培に適した人工土壌を構成することができる。【００２２】
本発明に係る人工土壌粒子において、
前記吸湿性多孔質被覆層は、珪藻土、パーライト、バーミキュライト、ゼオライト、ベントナイト、モンモリロナイト、バイデライト、サポナイト、ヘクトライト、スチブンサイト、マガディアイト、カネマイト、ノントロナイト、ソーコナイト、タルク、マイカ（雲母）、アイラアイト、マカタイト、及びケニヤアイトからなる群から選択される少なくとも一種の多孔質物質を含むことが好ましい。【００２３】
本構成の人工土壌粒子によれば、吸湿性多孔質被覆層は、上掲の吸湿性を有する多孔質物質を含むことから、人工土壌粒子の外部に存在する水分は吸湿性多孔質被覆層に確実に吸収され、外部の水分環境を容易に調節することができる。従って、人工土壌粒子の外部に水分が溜まることを抑制し、人工土壌粒子の集合体である人工土壌培地としても良好な通気性を確保することができる。【００２４】
上記課題を解決するための本発明に係る人工土壌培地の特徴構成は、
上記の何れか一つの人工土壌粒子を使用したことにある。【００２５】
本構成の人工土壌培地によれば、本発明の人工土壌粒子を使用していることから、人工土壌粒子の内部に水分を保持することができるとともに、人工土壌粒子の外部の水分環境を最適な状態に調節することができる。従って、良好な保水性及び通気性を確保することができ、栽培植物に対する水分環境を良好な状態に維持することができる。このような人工土壌培地は、植物工場等で好適に使用することができる。
【図面の簡単な説明】
【００２６】
【図１】図１は、本発明に係る人工土壌粒子を模式的に示した説明図である。
【図２】図２は、本発明に係る人工土壌粒子を使用した人工土壌培地に植物を植栽した状態を模式的に示した説明図である。
【図３】図３は、人工土壌培地の圧力水頭の経時変化を示したグラフである。
【図４】図４は、人工土壌培地のｐＦ値１．７〜２．７の範囲の水の保持時間と気相率との関係を示したグラフである。
【発明を実施するための形態】
【００２７】
以下、本発明に係る人工土壌粒子、及び当該人工土壌粒子を用いた人工土壌培地に関する実施形態を図１〜図４に基づいて説明する。ただし、本発明は、以下に説明する実施形態や図面に記載される構成に限定されることを意図しない。
【００２８】
＜人工土壌粒子＞
図１は、本発明に係る人工土壌粒子５０を模式的に示した説明図である。人工土壌粒子５０は、繊維１を集合してなる基部１０と、基部１０を被覆する吸湿性多孔質被覆層２とを備えている。図１に示すように、基部１０は、繊維１が複雑に集合した状態で造粒されたものであり、粒状に形成されている。吸湿性多孔質被覆層２には吸湿性を有する多孔質物質が含まれており、例えば、多孔質物質を樹脂材料に混合してペースト化し、多孔質物質含有ペーストを基部１０の外表部にコーティングすることにより吸湿性多孔質被覆層２が形成される。本実施形態では、人工土壌粒子５０は、図１に示すように、球状に近い立体形状に構成されているが、例えば、扁平したラグビーボール形状、突起を有する金平糖形状、多面体形状、一定以上の厚みを有する板状、不定形状等に構成することも可能である。
【００２９】
基部１０の形成に使用する繊維１の形態は、長繊維又は短繊維である。短繊維には繊維長が極めて小さい粉末状繊維も含まれる。長繊維又は短繊維を造粒することで、繊維１が集合した基部１０が形成される。造粒の際、必要に応じて樹脂や糊等のバインダーを使用することも可能である。基部１０の内部の集合した繊維１の間には空隙３が形成されている。基部１０は、当該空隙３に水分を保持することができる。従って、空隙３の状態（例えば、空隙３の大きさ、数、形状等）は、人工土壌粒子５０が保持可能な水分量、いわゆる保水性に関係する。空隙３の状態は、基部１０を造粒する際の繊維１の使用量（密度）、繊維１の種類、太さ、長さ等を変更することにより調整可能である。なお、繊維１のサイズは、太さが５〜１００μｍのものが好ましく、長さが０．３〜１０ｍｍのものが好ましい。また、繊維１として予め切断された短繊維を使用することも可能であり、この場合、短繊維の長さは０．２〜０．５ｍｍ程度が好ましい。
【００３０】
人工土壌粒子５０は、基部１０に水分を保持できるよう、繊維１として親水性の繊維を使用することが好ましい。これにより、人工土壌粒子５０の保水性を高めることができる。繊維１の種類としては、天然繊維又は合成繊維が適宜選択される。好ましい親水性の繊維は、例えば、天然繊維では、綿、羊毛、レーヨン、セルロース等が挙げられ、合成繊維では、ビニロン、ウレタン、ナイロン、アセテート等が挙げられる。これら繊維のうち、綿、セルロース、及びビニロンがより好ましい。繊維１として、天然繊維と合成繊維とを混繊したものを使用することも可能である。
【００３１】
吸湿性多孔質被覆層２に含まれる多孔質物質は高い吸湿性を備えるため、吸湿性多孔質被覆層２は、水分を吸収してもその表面が水で濡れた状態（湿った状態）になり難いという特性を備えている。従って、人工土壌粒子５０は、外部に水分が多量に存在するような環境でも、吸湿性多孔質被覆層２が外部に存在する水分を吸収して水分環境を調節し、人工土壌粒子５０の表面を水で濡れていない状態（べたつかない状態）に維持することができる。これにより、人工土壌粒子５０間に水分が溜まりにくくなり、人工土壌培地としての通気性を確保することができる。その結果、培地の排水性の低下による植物の根腐れ等を防止することができる。
【００３２】
また、基部１０を吸湿性多孔質被覆層２で被覆することにより、人工土壌粒子５０の強度及び耐久性が向上する。従って、人工土壌粒子５０は、保水性、吸湿性、通気性、強度、及び耐久性の各特性を並立させることができる。なお、吸湿性多孔質被覆層２は、基部１０を構成する繊維１の絡み合い部分（繊維１同士が接触する部分）を補強するように、基部１０の外表部から若干内側に嵌入させた状態で形成してもよい。これにより、人工土壌粒子５０の強度及び耐久性をさらに向上させることができる。
【００３３】
吸湿性多孔質被覆層２に使用する多孔質物質としては、珪藻土、パーライト、バーミキュライト、ゼオライト、ベントナイト、モンモリロナイト、バイデライト、サポナイト、ヘクトライト、スチブンサイト、マガディアイト、カネマイト、ノントロナイト、ソーコナイト、タルク、マイカ（雲母）、アイラアイト、マカタイト、ケニヤアイト等の多孔質物質が挙げられるが、好ましくは珪藻土である。また、上掲の多孔質物質は二種以上を混合した状態で使用することも可能である。
【００３４】
多孔質物質を基部１０の外表部に被覆するために使用する樹脂材料としては、水に不溶性で酸化され難いものが好ましい。そのような樹脂材料として、例えば、ポリエチレン、ポリプロピレン等のポリオレフィン系樹脂、ポリ塩化ビニル、ポリ塩化ビニリデン等の塩化ビニル系樹脂、ポリエチレンテレフタレート等のポリエステル系樹脂、ポリスチレン等のスチロール系樹脂が挙げられる。これらのうち、ポリエチレンが好ましい。また、樹脂材料に代えて、ポリエチレングリコール、アクリルアミド等の高分子ゲル化剤、アルギン酸塩やカラギーナン等の天然多糖類系ゲル化剤、天然ゴムやシリコーンゴム等のゴム系コーティング剤等を使用することも可能である。
【００３５】
人工土壌粒子５０は、基部１０の繊維１間の空隙３に水を保持し、外部の水分環境を吸湿性多孔質被覆層２により調整するものである。従って、人工土壌粒子５０の保水性と、外部の水分環境とのバランスを保つためには、吸湿性多孔質被覆層２の厚みａ、及び人工土壌粒子５０の基部１０の直径ｂを適切なサイズに設定する必要がある。本実施形態では、吸湿性多孔質被覆層２の厚みａは、５〜１０μｍ、好ましくは５〜７μｍに設定される。吸湿性多孔質被覆層２の厚みａを５μｍより小さく設定すると、人工土壌粒子の外部に存在する水を十分に吸収することができなくなり、外部の水分環境を調節することが困難になる虞がある。また、吸湿性多孔質被覆層２は、人工土壌粒子５０に一定の剛性を付与しているため、厚みａを５μｍより小さく設定すると、人工土壌粒子５０の十分な強度及び耐久性が得られなくなる虞もある。一方、１０μｍより大きく設定すると、基部１０の内部と外部との通水性が悪化し、基部１０内に水を保持し難くなり、人工土壌粒子５０の保水性が低下する虞がある。また、吸湿性多孔質被覆層２の厚みａが大きくなると、吸収された水が吸湿性多孔質被覆層２内に留まり、基部１０まで到達しない場合がある。基部１０の直径ｂは、２〜６ｍｍ、好ましくは２〜４ｍｍに設定される。基部１０の直径ｂを２ｍｍより小さくすると、基部１０内に十分な水分を蓄えることが難しくなり、人工土壌粒子５０の保水性が低下する虞がある。一方、基部１０の直径ｂを６ｍｍより大きくすると、人工土壌粒子間の隙間が大きくなり過ぎて人工土壌培地としての排水性が過剰となり、植物が十分な水分を吸収し難くなって、枯死する虞がある。また、吸湿性多孔質被覆層２の厚みａと基部１０の直径ｂとの関係において、両者の比率ａ／ｂを適切な範囲に設定することも重要であり、本実施形態では、比率ａ／ｂは、１／１２００〜１／２００に、好ましくは１／１２００〜１／３００に設定される。比率ａ／ｂを１／１２００より小さく設定すると、基部１０に対して吸湿性多孔質被覆層２の厚みが薄くなり過ぎて外部に存在する水を十分に吸収することができず、外部の水分環境を調節することが困難になる虞がある。一方、比率ａ／ｂを１／２００より大きく設定すると、基部１０が吸湿性多孔質被覆層２に対して相対的に小さくなり、人工土壌粒子５０が十分に水を保持することができなくなる虞がある。
【００３６】
人工土壌粒子５０を設計するに際し、基部１０の保水性をさらに高めるため、例えば、基部１０に保水性材料を導入することも可能である。この場合、人工土壌粒子５０は、基部１０が本来有する繊維１間の空隙３による保水性に加え、保水性材料による保水力を備えることができる。保水性材料を基部１０に導入する方法として、例えば、繊維１を造粒して基部１０を形成する際に保水性材料を添加する。基部１０に導入された保水性材料は、基部１０の空隙３において露出していることが好ましい。この場合、空隙３内に存在する保水性材料が水分を直接吸収し、人工土壌粒子５０の保水力が大きく向上するため、例えば、砂漠等の乾燥した環境に添加する土壌改良材として好適に利用することができる。
【００３７】
基部１０に導入する保水性材料としては、吸水性を有する高分子保水材が好適に使用される。例えば、ポリアクリル酸塩系ポリマー、ポリスルホン酸塩系ポリマー、ポリアクリルアミド系ポリマー、ポリビニルアルコール系ポリマー、ポリアルキレンオキサイド系ポリマー等の合成高分子系保水性材料、ポリアスパラギン酸塩系ポリマー、ポリグルタミン酸塩系ポリマー、ポリアルギン酸塩系ポリマー、セルロース系ポリマー、デンプン等の天然高分子系保水性材料が挙げられる。これらの保水性材料は、二種以上を組み合わせて使用することも可能である。また、保水性材料として、セラミックス等の多孔質材を使用することも可能である。
【００３８】
ところで、天然土壌は、陽イオンを取り込む性質を有しているため、Ｋ＋、Ｃａ２＋、Ｍｇ２＋、及びアンモニア態窒素（ＮＨ４＋）を保持する能力、つまり保肥性を備えている。植物は窒素源としてアンモニア態窒素を有効に利用することができないが、天然土壌には硝化菌が常在するため、この硝化菌がアンモニア態窒素を植物に必要な硝酸態窒素へと変換し、植物に供給している。従って、植物工場等において、天然土壌に代えて人工土壌を使用する場合、人工土壌粒子５０にイオン交換能を付与し、保肥性を備えておく必要がある。
【００３９】
ここで、植物に必要な養分は、硝酸態窒素（ＮＯ３−）、Ｋ+、Ｃａ２＋、Ｍｇ２+であることから、人工土壌粒子５０はこれらの養分を保持するために、両イオンの吸着能を有する必要がある。そこで、人工土壌粒子５０を形成する際に、陽イオン交換フィラー及び陰イオン交換フィラーを添加し、外部から取り込んだ水分に含まれる硝酸態窒素（ＮＯ３−）、Ｋ＋、Ｃａ２＋、Ｍｇ２＋を含むイオンを人工土壌粒子５０内に吸着できるようにする。なお、ＮＯ３−は、河川や地下水の汚染物質であるが、人工土壌粒子５０に陰イオン交換フィラーを添加すると、硝酸態窒素の養分を多く与えたとしても、ＮＯ３−を人工土壌粒子５０内に保持することができるため、水環境への流出は抑制される。
【００４０】
人工土壌粒子５０にイオン交換能を付与するためには、基部１０及び吸湿性多孔質被覆層２の少なくとも何れか一方に、陽イオン交換フィラー及び陰イオン交換フィラーを添加することが好ましい。基部１０にイオン交換能を付与する場合には、繊維１を造粒する際に陽イオン交換フィラー及び陰イオン交換フィラーを混合して造粒すればよく、吸湿性多孔質被覆層２にイオン交換能を付与する場合には、上述の多孔質物質含有ペーストに陽イオン交換フィラー及び陰イオン交換フィラーを混合し、基部１０の外表部にコーディングすればよい。また、陽イオン交換フィラー及び陰イオン交換フィラーを基部１０及び吸湿性多孔質被覆層２の夫々に添加してもよく、陽イオン交換フィラー及び陰イオン交換フィラーを別々に基部１０及び吸湿性多孔質被覆層２に添加してもよい。なお、吸湿性多孔質被覆層２の形成のために使用する多孔質物質がすでにイオン交換能を有しており、それだけで十分な保肥力を有する場合は、新たにイオン交換能を有するフィラーを吸湿性多孔質被覆層２に添加しなくても構わない。
【００４１】
陽イオン交換フィラーは、陽イオン交換性鉱物、例えば、モンモリロナイト、ベントナイト、バイデライト、ヘクトライト、サポナイト、スチブンサイト等のスメクタイト系鉱物、雲母系鉱物、バーミキュライト、ゼオライト、腐植、陽イオン交換樹脂などが挙げられる。陽イオン交換樹脂は、例えば、弱酸性陽イオン交換樹脂、強酸性陽イオン交換樹脂が挙げられる。これらのうち、ゼオライト、又はベントナイトが好ましい。陽イオン交換性鉱物及び陽イオン交換樹脂は、二種以上を組み合わせて使用することも可能である。陽イオン交換性鉱物及び陽イオン交換樹脂における陽イオン交換容量は、１０〜７００ｍｅｑ／１００ｇに設定され、好ましくは２０〜７００ｍｅｑ／１００ｇに設定され、より好ましくは３０〜７００ｍｅｑ／１００ｇに設定される。陽イオン交換容量が１０ｍｅｑ／１００ｇ未満の場合、十分に養分を取り込むことができず、取り込まれた養分も灌水等により早期に流失する虞がある。一方、陽イオン交換容量が７００ｍｅｑ／１００ｇを超えるように保肥力を過剰に大きくしても、効果は大きく向上せず、経済的ではない。
【００４２】
陰イオン交換フィラーは、陰イオン交換性鉱物、例えば、ハイドロタルサイト、マナセアイト、パイロオーライト、シェーグレン石、緑青等の主骨格として複水酸化物を有する天然層状複水酸化物、合成ハイドロタルサイト及びハイドロタルサイト様物質、アロフェン、イモゴライト、カオリン等の粘土鉱物、陰イオン交換樹脂などが挙げられる。陰イオン交換樹脂は、例えば、弱塩基性陰イオン交換樹脂、強塩基性陰イオン交換樹脂が挙げられる。これらのうち、ハイドロタルサイトが好ましい。陰イオン交換性鉱物及び陰イオン交換樹脂は、二種以上を組み合わせて使用することも可能である。陰イオン交換性鉱物及び陰イオン交換樹脂における陰イオン交換容量は、５〜５００ｍｅｑ／１００ｇに設定され、好ましくは２０〜５００ｍｅｑ／１００ｇに設定され、より好ましくは３０〜５００ｍｅｑ／１００ｇに設定される。陰イオン交換容量が５ｍｅｑ／１００ｇ未満の場合、十分に養分を取り込むことができず、取り込まれた養分も灌水等により早期に流失する虞がある。一方、陰イオン交換容量が５００ｍｅｑ／１００ｇを超えるように保肥力を過剰に大きくしても、効果は大きく向上せず、経済的ではない。
【００４３】
＜人工土壌粒子の製造方法＞
本発明の人工土壌粒子５０の製造方法について説明する。初めに、人工土壌粒子５０のベースとなる基部１０を形成する。例えば、綿、セルロースファイバー、又はビニロン等の繊維１をカーディング装置等で引揃え、３〜１０ｍｍ程度の長さに切断する。切断した繊維１を転動造粒、流動層造粒、攪拌造粒、圧縮造粒、押出造粒等の方法によって粒状に造粒すると、基部１０が得られる。造粒の際、繊維１に樹脂や糊等のバインダーを混合すると、基部１０を効率よく形成することができる。
【００４４】
バインダーは、有機バインダー又は無機バインダーを使用することができる。有機バインダーは、例えば、ポリオレフィン系バインダー、ポリビニルアルコール系バインダー、ポリウレタン系バインダー、ポリ酢酸ビニル系バインダー等の合成樹脂系バインダー、デンプン、カラギーナン、キサンタンガム、ジェランガム、アルギン酸などの多糖類、膠などの動物性たんぱく質等の天然物系バインダーが挙げられる。無機バインダーは、例えば、水ガラス等のケイ酸系バインダー、リン酸アルミニウム等のリン酸塩系バインダー、ホウ酸アルミニウム等のホウ酸塩系バインダー、セメント等の水硬性バインダーが挙げられる。有機バインダー及び無機バインダーは、二種以上を組み合わせて使用することも可能である。なお、繊維１として絡み易いもの（例えば、屈曲した繊維）を使用する場合、造粒を行うだけで繊維１が互いに容易に絡み合うため、この場合は特にバインダーを使用しなくても基部１０の形成が可能となる。
【００４５】
次に、造粒した基部１０を容器に移し、基部１０の体積（占有容積）の半分程度の水を加え、基部１０の空隙３に水を浸み込ませる。さらに、水を浸み込ませた基部１０に、基部１０の体積の１／３〜１／２のポリエチレンエマルジョンに吸湿性多孔質物質として珪藻土を所定量混合したペーストを添加する。ポリエチレンエマルジョンには、顔料、香料、殺菌剤、抗菌剤、消臭剤、殺虫剤等の添加物を混合しておくことも可能である。そして、基部１０の外表部にペーストが均一に付着するように転動させながら、基部１０の外表部からペーストを含浸させる。このとき、基部１０の中心部には水が浸み込んでいるため、ペーストは基部１０の外表部付近で留まる。その後、ペーストでコーティングされた基部１０をオーブンで６０〜８０℃で乾燥させ、次いで、１００℃でペーストに含まれるポリエチレンを溶融させ、基部１０の外表部付近の繊維１にポリエチレンを融着させて吸湿性多孔質被覆層２を形成する。これにより、基部１０の外表部が珪藻土を含む吸湿性多孔質被覆層２で被覆された人工土壌粒子５０が完成する。吸湿性多孔質被覆層２は、ポリエチレンが溶融する際にポリエチレンエマルジョンに含まれていた溶媒が蒸発し、溶媒の蒸発痕が多孔質構造となる。多孔質構造は、基部１０の内部と外部とを連通し、基部１０の通気性及び通水性を維持する。得られた人工土壌粒子５０は、必要に応じて、乾燥及び分級が行われ、粒径が調整される。
【００４６】
基部１０を造粒するにあたり、繊維１として短繊維を使用する場合は、短繊維を撹拌混合造粒装置で撹拌しながら珪藻土を含有するポリエチレンエマルジョンを少量ずつ投入して造粒する。これにより、基部１０を形成する短繊維同士が一部で固定化され、強固な基部１０を形成することができる。なお、短繊維に先に水を加えて造粒し、その後、珪藻土を含有するポリエチレンエマルジョンを添加して基部１０を仕上げることも可能である。
【００４７】
＜人工土壌粒子を使用した人工土壌培地＞
図２は、本発明に係る人工土壌粒子５０を使用した人工土壌培地１００に植物３０を植栽した状態を模式的に示した説明図である。図２に示すように、人工土壌培地１００は、人工土壌粒子５０間に一定の隙間３１が形成されている。この隙間３１は、空気及び水が通過することができるため、隙間３１に植物に必要な水分を保持しつつ、余分な水分を排出することができる。本発明の人工土壌粒子５０は、吸湿性多孔質被覆層２を有しているため、当該隙間３１の水分環境を適切に調節することができる。人工土壌培地１００が湿潤状態となった場合は、人工土壌粒子５０の吸湿性多孔質被覆層２が隙間３１から余分な水分を吸収し、人工土壌培地１００の通気性を速やかに確保して、植物３０の根腐れを防止することができる。人工土壌培地１００が乾燥状態となった場合は、人工土壌粒子５０は基部１０に保持している水を吸湿性多孔質被覆層２から隙間３１に放出し、植物３０に供給する。このように、人工土壌培地１００は、人工土壌粒子５０が有する吸湿性多孔質被覆層２により、人工土壌粒子５０間の隙間３１の水分環境を適切に調節することができ、その結果、人工土壌培地１００の優れた保水性及び通気性を実現している。
【００４８】
ところで、土壌が水分を保持する力はｐＦ値として表される。ｐＦ値とは、水柱の高さで表した土壌水分の吸引圧（圧力水頭）の常用対数値であり、土壌中の水分が土壌の毛管力によって引き付けられている強さの程度を表す指標である。例えば、ｐＦ値が２．０のとき、水柱１００ｃｍの圧力に相当する。ｐＦ値は土壌と水分の吸着の強さを表すものでもあり、土壌と水分の吸着力が弱いとｐＦ値は低くなり、植物の根が水分を吸収し易い状態となる。一方、土壌と水分の吸着力が強いとｐＦ値は高くなり、植物の根が水分を吸収するためには大きな力を要する。土壌中の隙間に空気が存在せず、全て水で充たされているときの状態がｐＦ値０であり、１００℃の熱乾状態の土壌で、土壌と化合した水しか存在しない状態がｐＦ値７となる。植物が根から吸収できる土壌中の水分は、降雨又は灌水後、通常２４時間後に土壌中に残っている水分（ｐＦ１．７）から、植物が萎れ始める初期萎れ点（ｐＦ３．８）までの水分である。植物を栽培可能な水、いわゆる易効水のｐＦ値の範囲は１．７〜２．７（圧力水頭：５０〜５００ｃｍ）である。ｐＦ値が１．７（圧力水頭：５０ｃｍ）未満の水分が多い状態が続くと、植物の根から酸素を吸収し難くなり、根腐れが発生する虞がある。一方、ｐＦ値が２．７（圧力水頭：５００ｃｍ）を超える水分しか存在しない場合は、植物が十分な水分を吸収し難くなって、植物が枯死する虞がある。ｐＦ値は、ｐＦメーター（テンシオメーター）を用いて測定することができる。
【００４９】
一般に、植物が土壌中の水分を利用して成長するためには、灌水後、ｐＦ値１．７未満の水分を２４時間以内に排水し、ｐＦ値１．７〜２．７の範囲の水分を４８時間以上保持する必要がある。つまり、上記範囲のｐＦ値を所定時間以上維持できれば、灌水の頻度を少なくしても植物の生育性が低下せず、灌水等のメンテナンスの機会を低減することができる。本発明の人工土壌粒子５０は、上述のように、外部の水分環境を調節する吸湿性多孔質被覆層２を備えているため、人工土壌粒子５０間の隙間３１に水分が多い場合は、吸湿性多孔質被覆層２が隙間３１に存在する水分を吸収し、人工土壌培地１００のｐＦ値を速やかに１．７以上に上げることができる。人工土壌粒子５０を使用して人工土壌培地１００を構成するにあたっては、灌水後、人工土壌培地１００のｐＦ値が１．７に到達する時間を、２４時間以内、好ましくは１０時間以内となるように調製される。人工土壌粒子５０は基部１０に水を保持できるため、人工土壌培地１００は易効水を長時間保持することができる。人工土壌培地１００は、ｐＦ１．７〜２．７の範囲の水を保持できる時間が４８時間以上、好ましくは７０時間以上となるように調製される。このように調製された人工土壌培地１００は、植物３０にとって最適な水分環境に速やかに調節することができ、ｐＦ値１．７〜２．７の範囲の水分を長時間保持できるため、灌水等のメンテナンスの機会を減らすことができる。
【００５０】
また、植物が成長するためには、土壌の気相率を適切に調整し、土壌の通気性を確保する必要がある。例えば、ｐＦ値が低い場合に含水率が高いと植物の湿害が発生し易くなる。従って、ｐＦ値が低い場合でも土壌の通気性を一定以上に維持することが必要である。ｐＦ値が低い場合の土壌の通気性を示す指標は、ｐＦ値１．５における気相率で表される。ｐＦ値１．５における土壌の気相率とは、１日あたり３０〜５０ｍｍ以上降雨後、約２０時間経過後の土壌（重力による排水が完全には終了していない状態）の気相率である。土壌に植栽した植物を十分に生育させるためには、ｐＦ値１．５における気相率を３０％以上に設定する必要がある。本発明の人工土壌培地１００は、ｐＦ値１．５における気相率が３０〜８０％、好ましくは４０〜７０％に調整されている。このため、人工土壌培地１００は、保水性（特に易効水の保持力）及び通気性が高い次元でバランスされ、天然土壌にはない独自の機能を有する付加価値の高い人工土壌を実現し得るものとなる。すなわち、植物が利用可能な水分（易効水）を最適に確保できるため、植物に対する水遣り回数を低減したり、植物の種類に応じた最適な栽培スケジュールを実現することが可能となる。
【実施例】
【００５１】
次に、本発明の人工土壌粒子を使用した人工土壌培地に関する実施例について説明する。実施例では、人工土壌粒子の圧力水頭、ｐＦ値１．７〜２．７の範囲の水の保持時間、及び気相率を測定し、人工土壌粒子の違いによる圧力水頭の変化、及びｐＦ値１．７〜２．７の範囲の水の保持時間と気相率との関係を評価した。【００５２】
〔人工土壌粒子の作製〕
評価に先立ち、実施例に供した人工土壌粒子の作製方法について説明する。見かけの容積で１０００ｃｃのビニロン短繊維（長さ０．５ｍｍ  株式会社クラレ製）を撹拌混合造粒装置（有限会社Ｇ−Ｌａｂｏ製）で撹拌、転動させながらポリエチレンエマルジョン（セポルジョン（登録商標）Ｇ３１５、住友精化株式会社製、濃度４０重量％）を約１０倍に希釈したものを加えて造粒し、内部にポリエチレンエマルジョンを含浸させた粒子状の基部を形成した。次いで、基部の体積の２％となる同じポリエチレンエマルジョンと、基部の体積の２６％となる珪藻土とを混合してペースト化し、ペーストを基部に添加してペーストが均一に付着するように転がしながら含浸させた。ペーストが含浸した基部を、オーブンを用いて６０℃で乾燥した後、１００℃でエマルジョン中のポリエチレンを溶融させて繊維に融着させることにより、基部を形成するビニロン短繊維同士を固定化し、さらに、基部が珪藻土を含む吸湿性多孔質被覆層で被覆された人工土壌粒子を得た。人工土壌粒子を篩がけし、粒径が２．０〜５．６ｍｍの範囲となるように調整した。なお、比較例１〜３の人工土壌粒子は、粒子状の基部を吸湿性多孔質被覆層で被覆せず、そのまま人工土壌粒子として使用した。比較例４の人工土壌粒子は、粒子状の基部を吸湿性多孔質被覆層で被覆した構造ではなく、多孔質物質を樹脂バインダーで固めて造粒したものである。比較例５は、市販の天然培養土をそのまま使用したものである。【００５３】
〔人工土壌粒子の違いによる圧力水頭の経時変化の評価〕
実施例１及び２の人工土壌培地、及び比較例１〜４の人工土壌培地を以下のように調製した。比較例５は、一般の培養土を用いた。
（１）実施例１：２ｍｍオーバー、４ｍｍアンダーの篩を用いて人工土壌粒子を２〜４ｍｍの粒径に調製し、人工土壌培地として使用した。
（２）実施例２：４ｍｍオーバー、５．６ｍｍアンダーの篩を用いて人工土壌粒子を４〜５．６ｍｍの粒径に調製し、人工土壌培地として使用した。
（３）比較例１：２ｍｍオーバー、４ｍｍアンダーの篩を用いて人工土壌粒子を２〜４ｍｍの粒径に調製し、人工土壌培地として使用した。
（４）比較例２：４ｍｍオーバー、５．６ｍｍアンダーの篩を用いて人工土壌粒子を４〜５．６ｍｍの粒径に調製し、人工土壌培地として使用した。
（５）比較例３：篩による分級を行わずに人工土壌培地として使用した。
（６）比較例４：多孔質物質として珪藻土を使用し、バインダーとしてポリエチレンエマルジョンを使用した。珪藻土（ラヂオライト（登録商標）Ｆ、昭和化学工業株式会社製）１００重量部と、住友精化株式会社製のポリエチレンエマルジョン「セポルジョン（登録商標）Ｇ」５重量部とを攪拌しながら混合し、造粒したものを篩にかけて分級し、２ｍｍオーバー、４ｍｍアンダーの人工土壌粒子を作製し、人工土壌培地として使用した。
（７）比較例５：市販の天然培養土（高澤ファーム社製）を使用した。【００５４】
＜試験内容＞
圧力水頭：テンシオメーターにより各試料の経時変化に伴う圧力水頭値を測定した。【００５５】
＜試験結果＞
図３は、人工土壌培地の圧力水頭の経時変化を示したグラフである。このグラフにおいて、圧力水頭５０ｃｍがｐＦ値１．７に相当し、圧力水頭５００ｃｍがｐＦ値２．７に相当する。図３に示すように、実施例１及び２の人工土壌培地は、珪藻土で被覆されていない比較例１〜３の人工土壌培地と比較すると、易効水を保持する能力は略同等であったが、ｐＦ値１．７に到達する時間は、比較例１〜３の人工土壌培地が７０時間を要したのに対して、実施例１及び２は２０時間以内に到達し、実施例１及び実施例２の人工土壌培地は通気性に優れていることが確認された。また、ｐＦ値１．７〜２．７の範囲の水（易効水）を保持する時間については、実施例１の人工土壌培地が８０時間以上、実施例２の人工土壌培地が５５時間以上であったのに対し、比較例４の人工土壌培地は３５時間、比較例５の天然培養土は５０時間であった。実施例１及び２の人工土壌培地は、比較例４の人工土壌培地よりも長期間に亘って水を保持できることが確認され、さらに保水性が優れている天然培養土を使用した比較例５よりも結果は良好であった。このように、本発明の人工土壌粒子は、外部の水分環境を珪藻土により調整しているため、一定以上の通気性を維持しながら、易効水を長時間保持できることが示された。【００５６】
〔ｐＦ値１．７〜２．７の範囲の水の保持時間及び気相率の評価〕
「人工土壌粒子の違いによる圧力水頭の経時変化の評価」で説明した人工土壌粒子と同じ人工土壌粒子を使用した。【００５７】
＜試験内容＞
（１）ｐＦ値：テンシオメーターにより各試料のｐＦ値を測定し、ｐＦ値１．７からｐＦ値２．７に変化する時間を計測した。
（２）ｐＦ値１．５における気相率：試料の重量水を流下させ、ｐＦメーター（テンシオメーター）により試料のｐＦ値が１．５を示したのを確認後、試料の形状をできるだけ維持しながら１００ｍＬ試料用円筒に採取し、大起理化工業株式会社製のデジタル実容積測定装置「ＤＩＫ−１１５０」にセットして測定した値を、ｐＦ値１．５における気相率とした。【００５８】
＜試験結果＞
図４は、人工土壌培地のｐＦ値１．７〜２．７の範囲の水の保持時間と気相率との関係を示したグラフである。実施例１の人工土壌培地は、比較例１〜４の人工土壌培地及び比較例５の天然培養土と比較すると、易効水の保持能力及び通気性が優れていた。実施例２の人工土壌培地に関しては、比較例１〜３の人工土壌培地及び比較例５の天然培養土と比較すると、易効水の保持能力においては略同等であったが、ｐＦ値１．５における気相率が５０％以上となり、高い値を示した。また、比較例４の人工土壌培地と比較すると、易効水の保持能力及び通気性が優れていた。このように、本発明の人工土壌粒子は、外部の水分環境を珪藻土により調整しているため、一定以上の保水性を維持しながら、５０％以上という高い気相率を備えることが示された。
【産業上の利用可能性】
【００５９】
本発明に係る人工土壌粒子、及び当該人工土壌粒子を用いた人工土壌培地は、家庭菜園、植物工場、屋内緑化等における農業、園芸分野に利用することができる。
【符号の説明】
【００６０】
１              繊維
２              吸湿性多孔質被覆層
１０            基部
５０            人工土壌粒子
１００          人工土壌培地
【図１】
2015045753.tif 000003
【図２】
2015045753.tif 000004
【図３】
2015045753.tif 000005
【図４】
2015045753.tif 000006
【手続補正書】
【提出日】平成28年3月17日(2016.3.17)
【手続補正１】
【補正対象書類名】明細書
【補正対象項目名】００３８
【補正方法】変更
【補正の内容】
【００３８】
ところで、天然土壌は、陽イオンを取り込む性質を有しているため、Ｋ＋、Ｃａ２＋、Ｍｇ２＋、及びアンモニア態窒素（ＮＨ４＋）を保持する能力、つまり保肥性を備えている。植物は窒素源としてアンモニア態窒素を有効に利用することができないが、天然土壌には硝化菌が常在するため、この硝化菌がアンモニア態窒素を植物に必要な硝酸態窒素へと変換し、植物に供給している。従って、植物工場等において、天然土壌に代えて人工土壌を使用する場合、人工土壌粒子５０にイオン交換能を付与し、保肥性を備えておく必要がある。
【国際調査報告】
2015045753.tif 000007
2015045753.tif 000008
2015045753.tif 000009
2015045753.tif 000010